(57)【要約】  本発明は、プラズマ原子層蒸着法を用いた高純度のシリコン窒化薄膜の製造方法に関する。より詳細に、本発明は、２ステップからなるプラズマ励起ステップを行うことで、向上した薄膜効率およびステップカバレッジが実現可能であり、低温の成膜温度にもかかわらず、向上した蒸着率で高純度のシリコン窒化薄膜を提供することができる。
2019523344.tif 000002
【特許請求の範囲】
【請求項１】
基板上に、シリコン‐窒素結合を含む有機シリコン前駆体を吸着させるステップと、
第１反応ガスを注入しながら第１プラズマを励起させた後、第２反応ガスを注入しながら第２プラズマを励起させることで、１つ以上の反応性サイトを提供するステップと、を含む単位サイクルを少なくとも１回以上行う、プラズマ強化原子層蒸着によるシリコン窒化薄膜の製造方法。
【請求項２】
前記第１反応ガスが、窒素ガスおよび水素化ガスを混合したものである、請求項１に記載のプラズマ強化原子層蒸着によるシリコン窒化薄膜の製造方法。
【請求項３】
前記水素化ガスが、水素、アンモニア、およびヒドラジンから選択されるものである、請求項２に記載のプラズマ強化原子層蒸着によるシリコン窒化薄膜の製造方法。
【請求項４】
前記第１反応ガスが、窒素ガスと水素化ガスを３００：１〜１：１の流量比で混合したものである、請求項３に記載のプラズマ強化原子層蒸着によるシリコン窒化薄膜の製造方法。
【請求項５】
前記第２反応ガスが窒素ガスである、請求項１に記載のプラズマ強化原子層蒸着によるシリコン窒化薄膜の製造方法。
【請求項６】
前記第１プラズマおよび前記第２プラズマが５００Ｗ以下のパワーで励起される、請求項１に記載のプラズマ強化原子層蒸着によるシリコン窒化薄膜の製造方法。
【請求項７】
前記基板の温度が５０〜４００℃の範囲である、請求項６に記載のプラズマ強化原子層蒸着によるシリコン窒化薄膜の製造方法。
【請求項８】
前記シリコン‐窒素結合を含む有機シリコン前駆体が、下記化学式１、２、および３で表されるものから選択される、請求項１に記載のプラズマ強化原子層蒸着によるシリコン窒化薄膜の製造方法。
［化学式１］
2019523344.tif 000015
［化学式２］
2019523344.tif 000016
［化学式３］
2019523344.tif 000017
（前記化学式１、２、および３中、
Ｒ1〜Ｒ3、Ｒ11〜Ｒ17、およびＲ21〜Ｒ24は、それぞれ独立して、水素、（Ｃ１‐Ｃ５）アルキルまたは（Ｃ２‐Ｃ５）アルケニルであり；
ｎおよびｍは、それぞれ独立して、０〜３の整数であり、
ｐは１〜３の整数である。）
【請求項９】
前記シリコン‐窒素結合を含む有機シリコン前駆体が下記構造から選択される、請求項８に記載のプラズマ強化原子層蒸着によるシリコン窒化薄膜の製造方法。
2019523344.tif 000018
【請求項１０】
前記シリコン窒化薄膜は、酸素元素の含量が１０原子％以下である、請求項１に記載のプラズマ強化原子層蒸着によるシリコン窒化薄膜の製造方法。
【請求項１１】
前記シリコン窒化薄膜は、シリコン‐窒素／シリコン‐水素の面積比（Ｓｉ‐Ｎ／Ｓｉ‐Ｈ）が９０以上である、請求項１０に記載のプラズマ強化原子層蒸着によるシリコン窒化薄膜の製造方法。
【請求項１２】
酸素元素の含量が１０原子％以下であり、シリコン‐窒素／シリコン‐水素の面積比（Ｓｉ‐Ｎ／Ｓｉ‐Ｈ）が９０以上である、シリコン窒化薄膜。
【請求項１３】
ステップカバレッジが８０％以上である、請求項１２に記載のシリコン窒化薄膜。
【発明の詳細な説明】
【技術分野】
【０００１】
本発明は、プラズマ原子層蒸着法を用いたシリコン窒化薄膜の製造方法に関し、より詳細には、２ステップからなるプラズマ励起ステップを含む、プラズマ原子層蒸着法を用いた高純度のシリコン窒化薄膜の製造方法に関する。
【背景技術】
【０００２】
シリコン窒化薄膜は、フッ化水素（ＨＦ）に対する高い耐性を有する。そのため、メモリーおよび大規模集積回路（large  scale  integrated  circuit：ＬＳＩ）などの半導体装置の製造工程において、シリコン酸化（ＳｉＯ2）薄膜などをエッチングする時のエッチングストッパ層や、ゲート電極の抵抗値の偏差増大またはドーパントの拡散の防止膜などとして活用されている。
【０００３】
特に、シリコン窒化薄膜の形成において、成膜温度の低温化が求められている。例えば、従来のＬＰＣＶＤ（Low  Pressure  Chemical  Vapor  Deposition）法を用いてシリコン窒化薄膜を成膜する場合、７６０℃に達する成膜温度が求められる。しかし、ＡＬＤ（Atomic  Layer  Deposition）法を用いてシリコン窒化薄膜を成膜する場合には、それより低い成膜温度を満たすことができる。
【０００４】
ＡＬＤ法は、任意の成膜条件（温度、時間など）下で、成膜に用いる２種類（またはそれ以上）の原料となるガスを、１種類ずつ交互に基板上に供給して１原子層単位で吸着させ、表面反応により成膜を行う手法である。例えば、被処理体の表面に沿って第１原料ガスと第２原料ガスを交互に流して、第１原料ガス中の原料ガス分子を被処理体の表面に吸着させ、この吸着された第１原料ガスの原料ガス分子と第２原料ガスの原料ガス分子とを反応させることで、１分子層分の厚さの膜を形成する。そして、このステップを繰り返すことで、被処理体の表面に高品質の薄膜を形成することができる。
【０００５】
日本特許公開第２００４‐２８１８５３号の公報には、ＡＬＤ法により、ジクロロシラン（ＤＣＳ：ＳｉＨ2Ｃｌ2）とアンモニア（ＮＨ3）を交互に供給してシリコン窒化膜を形成する方法が開示されている。具体的に、上記の方法は、アンモニアをプラズマにより活性化したアンモニアラジカル（ＮＨ3*）を供給することで、３００℃〜６００℃の低温でシリコン窒化薄膜を成膜する方法である。しかしながら、上記の方法により形成されたシリコン窒化薄膜は、フッ化水素に対する耐性を低下させてしまう要因となる塩素（Ｃｌ）の濃度が増加するため、ウェットエッチング率が大きく、これにより、酸化膜に対するエッチング選択性（選択比）が小さいという欠点がある。
【０００６】
上述のシリコン窒化薄膜のフッ化水素に対する耐性を向上させるために、シリコン窒化薄膜中に炭素原子（Ｃ）を導入する方法も考えられるが、４００℃以下の低温領域では、シリコン窒化薄膜中に炭素原子を導入することが構造欠陥の要因となり得るため、絶縁耐性を劣化させる恐れがある。
【０００７】
韓国特許登録第０９４４８４２号の公報には、ＡＬＤ法により、低温（３９０℃〜４１０℃）で高応力のシリコン窒化薄膜を形成する技術が開示されているが、ケミカルリガンド（chemical  ligand）に含有されている不要な原子である塩素原子（Ｃｌ）が薄膜内に残留し、基板の表面でパーティクルを誘発させるため、優れた膜質を形成することが困難であるという欠点がある。
【０００８】
米国特許登録第２０１３‐１８３８３５号の公報には、低い温度で高応力のシリコン窒化薄膜を形成するための方法および装置が記載されている。しかしながら、高いパワーのプラズマを用いるため、シリコンを含む前駆体の分解を誘導し、これにより引き起こされた不純物が含まれるため、優れた膜質の形成が困難であるという欠点がある。
【０００９】
したがって、従来のシリコン窒化薄膜の形成のためのＡＬＤ法の問題を解決するための代替技術が必要である。
【発明の概要】
【発明が解決しようとする課題】
【００１０】
本発明の目的は、良好な膜質特性を安定して維持することができる高純度のシリコン窒化薄膜の製造方法を提供することにある。
【００１１】
本発明の他の目的は、不純物の含量を最小化することで、向上したウェットエッチング率およびステップカバレッジを有するシリコン窒化薄膜を提供することにある。
【課題を解決するための手段】
【００１２】
本出願人は、シリコン‐窒素結合（Ｓｉ‐Ｎ結合）を含む有機シリコン前駆体を用いた２ステップからなるプラズマ励起ステップを行うことで、従来の低い成膜温度のＡＬＤ法の問題であった薄膜の低い応力強度、高いウェットエッチング率、および低いステップカバレッジを解決するとともに、向上した生産性で高純度のシリコン窒化薄膜を提供することができることを確認し、本発明を完成した。
【００１３】
本発明は、上述の目的のために、２ステップからなるプラズマ励起ステップを含むシリコン窒化薄膜の製造方法を提供する。
【００１４】
具体的に、本発明の一実施形態によるシリコン窒化薄膜の製造方法は、基板上に、シリコン‐窒素結合（Ｓｉ‐Ｎ）を含む有機シリコン前駆体を吸着させるステップと、第１反応ガスを注入しながら第１プラズマを励起させた後、第２反応ガスを注入しながら第２プラズマを励起させることで、１つ以上の反応性サイトを提供するステップと、を含む単位サイクルを少なくとも１回以上行ってもよい。
【００１５】
本発明の一実施形態によるシリコン窒化薄膜の製造方法において、前記第１反応ガスは、窒素ガスおよび水素化ガスを混合したものであってもよい。
【００１６】
本発明の一実施形態によるシリコン窒化薄膜の製造方法において、前記水素化ガスは、水素ガス（Ｈ2）、または窒素原子（Ｎ）と水素原子（Ｈ）を同時に含む反応ガスであれば限定されないが、好ましくは、水素（Ｈ2）、アンモニア（ＮＨ3）、およびヒドラジン（Ｎ2Ｈ4）などから選択される１つまたは２つであってもよい。
【００１７】
本発明の一実施形態によるシリコン窒化薄膜の製造方法において、前記第１反応ガスは、窒素ガスと水素化ガスを３００：１〜１：１の流量比で混合したものであってもよい。この際、上述の流量比で混合された反応ガスを装置内に注入することが好ましいが、窒素ガスと水素化ガスをそれぞれ上述の流量比を満たす流量で同時に装置内に注入することも、本発明の一態様である。
【００１８】
本発明の一実施形態によるシリコン窒化薄膜の製造方法において、前記第２反応ガスは、窒素原子（Ｎ）を含み、且つ水素原子（Ｈ）は含まない反応ガスであり、好ましくは窒素ガスであってもよい。
【００１９】
本発明の一実施形態によるシリコン窒化薄膜の製造方法において、前記第１プラズマおよび前記第２プラズマは、それぞれ５００Ｗ以下のパワーで励起してもよい。
【００２０】
本発明の一実施形態によるシリコン窒化薄膜の製造方法において、前記基板の温度は５０〜４００℃の範囲であってもよい。
【００２１】
本発明の一実施形態によるシリコン窒化薄膜の製造方法において、前記シリコン‐窒素結合を含む有機シリコン前駆体は、下記化学式１、２、および３で表されるものから選択される１つまたは２つ以上であってもよい。
【００２２】
［化学式１］
2019523344.tif 000003
【００２３】
［化学式２］
2019523344.tif 000004
【００２４】
［化学式３］
2019523344.tif 000005
（前記化学式１、２、および３中、
Ｒ1〜Ｒ3、Ｒ11〜Ｒ17、およびＲ21〜Ｒ24は、それぞれ独立して、水素、（Ｃ１‐Ｃ５）アルキルまたは（Ｃ２‐Ｃ５）アルケニルであり；
ｎおよびｍは、それぞれ独立して、０〜３の整数であり、
ｐは１〜３の整数である。）
【００２５】
本発明は、シリコン窒化薄膜中に存在する全原子を基準として、酸素原子の含量が１０原子％以下であり、シリコン‐窒素／シリコン‐水素の面積比（Ｓｉ‐Ｎ／Ｓｉ‐Ｈ）が９０以上である、シリコン窒化薄膜を提供する。
【００２６】
本発明の一実施形態によるシリコン窒化薄膜は、ステップカバレッジが８０％以上であってもよい。
【発明の効果】
【００２７】
本発明によると、２ステップからなるプラズマ励起ステップを用いることで、より向上した蒸着率で安定したシリコン窒化薄膜の形成が可能である。また、所定のＳｉ‐Ｎ結合を有する有機シリコン前駆体を導入することで、より低い成膜温度条件で、高品質のＳｉ‐Ｎ結合を含むシリコン窒化薄膜を提供することができるという利点がある。
【００２８】
本発明によると、より低い成膜温度条件にもかかわらず、プラズマ励起条件を調整することで、優れた薄膜効率を実現することはいうまでもなく、シリコン窒化薄膜中の不純物を最小化することができる。特に、工程後に大気露出による酸化を抑えることで、シリコン窒化薄膜中の酸素原子の含量を著しく低めることができる。
【００２９】
まとめると、本発明によると、プラズマ励起ステップにおける各反応ガスの種類およびそれらの流量を適宜調節して単位サイクルを繰り返して行うことで、目的とするシリコン‐窒素結合の吸収面積比（シリコン‐水素結合を基準とする）を満たすシリコン窒化薄膜を高い生産性で提供することができる。また、本発明によるシリコン窒化薄膜は、優れたステップカバレッジを有し、原子層厚さの微細パターンを非常に均一に形成することができ、向上したウェットエッチング率（エッチング耐性）を実現することができる。
【図面の簡単な説明】
【００３０】
【図１】本発明によるシリコン窒化薄膜の蒸着方法を図式化したものである。
【図２】実施例１〜８で製造したシリコン窒化薄膜を赤外線分光法により分析した結果である。
【図３】実施例９および比較例１〜６で製造したシリコン窒化薄膜を赤外線分光法により分析した結果である。
【図４】実施例１、実施例３、実施例７、および比較例１、比較例２、比較例６で製造したシリコン窒化薄膜を透過型電子顕微鏡で分析した結果である。
【図５】実施例３および比較例２で製造したシリコン窒化薄膜のフッ化水素に対するエッチング特性を評価したものであって、透過型電子顕微鏡を用いてエッチング前後の厚さ変化を分析した結果である。
【図６】実施例３、実施例５、および比較例２、比較例４で製造したシリコン窒化薄膜の成分を分析した結果である。
【発明を実施するための形態】
【００３１】
本発明によるプラズマ強化原子層蒸着法を用いたシリコン窒化薄膜の製造方法について以下で詳述するが、以下で用いられる技術用語および科学用語は、他に定義されない限り、この発明が属する技術分野において通常の知識を有する者が通常的に理解している意味を有し、下記の説明において、本発明の要旨を不明瞭にする可能性のある公知機能および構成についての説明は省略する。
【００３２】
本発明における用語「シリコン窒化薄膜」は、本発明による後述の単位サイクルを繰り返して行うことで製造されるものを意味し、各単位サイクルの工程条件および繰り返し回数などによって、目的とするシリコン窒化薄膜の物性（例えば、応力強度、ウェットエッチング率、およびステップカバレッジなど）を調節することができる。また、本発明における用語「原子層」は、前記シリコン窒化薄膜を構成する単位層を意味する。
【００３３】
本発明は、ハロゲンを含まない所定のシリコン‐窒素結合（Ｓｉ‐Ｎ結合）を有する有機シリコン前駆体を用いた２ステップからなるプラズマ励起ステップを行うことで、高いレベルのシリコン‐窒素結合を含むシリコン窒化薄膜を提供することができる。これにより、本発明によると、さらに向上した応力強度を有するシリコン窒化薄膜を提供することができる。
【００３４】
また、本発明によると、低い成膜温度条件にもかかわらず、工程後における大気露出による酸化を抑えることで、薄膜中の酸素元素の含量を著しく低減し、高品質のシリコン窒化薄膜を安定して提供することができる。
【００３５】
本発明による工程上の特徴により、シリコン窒化薄膜中の不純物の含有量を最小化することができるだけでなく、単位サイクルにより形成された原子層は、後続のシリコン‐窒素結合を含む有機シリコン前駆体を効果的に吸着させることができる。
【００３６】
すなわち、本発明によると、単位サイクルにより形成された原子層は、後続のシリコン‐窒素結合を含む有機シリコン前駆体と強固に結合できる１つ以上の反応性サイトを提供することで、さらに向上した蒸着速度を実現することができ、優れたシリコン窒化薄膜の物性を可能とする。このような効果において、本発明は、１ステップのプラズマ励起ステップを含むプラズマ強化原子層蒸着法に比べて顕著性を示す。
【００３７】
本発明の一実施形態によるプラズマ強化原子層蒸着によるシリコン窒化薄膜の製造方法の単位サイクルは、２ステップからなるプラズマ励起ステップを含むことを特徴とする。
【００３８】
具体的に、本発明の一実施形態によるプラズマ強化原子層蒸着によるシリコン窒化薄膜の製造方法は、基板上に、シリコン‐窒素結合を含む有機シリコン前駆体を吸着させるステップと、第１反応ガスを注入しながら第１プラズマを励起させた後、第２反応ガスを注入しながら第２プラズマを励起させることで、１つ以上の反応性サイトを提供するステップと、を含む。
【００３９】
本発明の一実施形態によるプラズマ強化原子層蒸着によるシリコン窒化薄膜の製造方法において、前記有機シリコン前駆体を吸着させるステップは、５０〜４００℃の範囲の成膜温度で行ってもよい。
【００４０】
一具体例として、前記有機シリコン前駆体を吸着させるステップは、５０〜３５０℃の範囲の成膜温度で行ってもよい。
【００４１】
また、本発明の一実施形態によるプラズマ強化原子層蒸着によるシリコン窒化薄膜の製造方法において、前記有機シリコン前駆体を吸着させるステップでは、薄膜の向上した応力強度を実現するために、３５０℃以下の成膜温度で後続する２ステップのプラズマパワーを適宜調節することができる。
【００４２】
一具体例として、前記有機シリコン前駆体を吸着させるステップは、０．１〜１００ｔｏｒｒの蒸気圧下で行ってもよく、好ましくは０．１〜８０ｔｏｒｒ、より好ましくは１〜５０ｔｏｒｒの蒸気圧下で行ってもよい。
【００４３】
本発明の一実施形態による前記基板は、通常のプラズマ強化原子層の蒸着時に用いられる基板であれば制限されず、その非限定的な一例としては、半導体基板、導電体基板、または絶縁体基板などが挙げられる。また、前記基板は、任意のパターンや層が形成されたものであってもよい。
【００４４】
本発明の一実施形態による前記シリコン‐窒素結合を含む有機シリコン前駆体は、シリコン‐窒素結合を含むものであれば制限されないが、下記化学式１、２、および３で表されるものから選択されるものが好ましい。
【００４５】
［化学式１］
2019523344.tif 000006
【００４６】
［化学式２］
2019523344.tif 000007
【００４７】
［化学式３］
2019523344.tif 000008
（前記化学式１、２、および３中、
Ｒ1〜Ｒ3、Ｒ11〜Ｒ17、およびＲ21〜Ｒ24は、それぞれ独立して、水素、（Ｃ１‐Ｃ５）アルキルまたは（Ｃ２‐Ｃ５）アルケニルであり；
ｎおよびｍは、それぞれ独立して、０〜３の整数であり、
ｐは１〜３の整数である。）
【００４８】
前記シリコン‐窒素結合を含む有機シリコン前駆体は、常温（２３℃）〜４０℃および常圧下でも優れた揮発性を示し、反応性が高いため、４００℃以下の成膜温度にもかかわらず、プラズマ強化原子層蒸着法によって高い蒸着速度が実現可能であるだけでなく、薄膜の高い熱的安定性および応力強度を実現することができる。
【００４９】
特に、本発明による有機シリコン前駆体は、２ステップからなるプラズマ励起ステップを含む単位サイクルにより形成された原子層との強固な結合力を示し、著しく向上したステップカバレッジを実現する。このような効果は、上述の本発明による順次プラズマ発生ステップを行うことで誘導されると予想される。
【００５０】
上述の効果において、より好ましく、前記シリコン‐窒素結合を含む有機シリコン前駆体は、下記構造から選択されるものであってもよいが、これに限定されるものではない。
【００５１】
2019523344.tif 000009
【００５２】
前記有機シリコン前駆体を吸着させるステップでは、前記有機シリコン前駆体を１〜９０秒間注入し、安定した原子層を形成するという点から、好ましくは１〜６０秒、より好ましくは３〜３０秒間注入してもよい。
【００５３】
また、本発明の一実施形態によると、前記有機シリコン前駆体を吸着させた後、パージステップをさらに含んでもよい。
【００５４】
前記パージステップでは、窒素ガス、アルゴンガス、ヘリウムガス、ネオンガスなどから選択される１つ以上のパージガスを用いてもよい。
【００５５】
一具体例として、前記パージステップでは、前記パージガスを１〜１０，０００ｓｃｃｍ（square  cubic  centimeters）範囲の流量で１〜１，０００秒間注入し、装置内に残留し得る未吸着の有機シリコン前駆体および任意の不純物などを除去する。
【００５６】
本発明の一実施形態によるプラズマ強化原子層蒸着によるシリコン窒化薄膜の製造方法において、前記第１プラズマを励起させるステップは、前記第１反応ガス下でプラズマを励起させ、前記シリコン‐窒素結合を含む有機シリコン前駆体が化学吸着された層（chemisorbed  layer）の一部または全部と反応することで、シリコン‐窒素結合を含む原子層を形成し、これを固定する役割を果たす。
【００５７】
本発明の一実施形態による第１プラズマを励起させるステップは、窒素ガス（Ｎ2）および水素化ガスが混合された第１反応ガス下で行う。このステップにより、後続の有機シリコン前駆体と結合しやすい特性が付与される。
【００５８】
一具体例として、前記第１反応ガスは、１，０００〜１００，０００ｓｃｃｍ（square  cubic  centimeters）範囲の流量で注入してもよく、好ましくは３，０００〜５０，０００ｓｃｃｍ、より好ましくは５，０００〜１０，０００ｓｃｃｍ範囲の流量で注入してもよい。
【００５９】
本発明の一実施形態による第１プラズマを励起させるステップは、上述の組成で混合された第１反応ガス下で第１プラズマを励起することで、最終的に形成されるシリコン窒化薄膜中のシリコン‐窒素結合の面積比を向上させることができることはいうまでもなく、上述の効果において、単一反応ガスを使用した一例に比べて顕著性を示す。
【００６０】
また、前記第１反応ガス下でプラズマを励起させることで、有機シリコン前駆体が化学吸着された層と反応して原子層を形成するとともに、反応後に発生する不純物を水素化処理して除去してもよい。
【００６１】
この際、前記水素化ガスは、水素ガス、または窒素原子（Ｎ）および水素原子（Ｈ）を同時に含む反応ガスであれば制限されず、その非限定的な一例としては、水素（Ｈ2）、アンモニア（ＮＨ3）、およびヒドラジン（Ｎ2Ｈ4）などが挙げられる。
【００６２】
本発明による第１プラズマを励起させるステップは、前記窒素ガスと前記水素化ガスが３００：１〜１：１の流量比で混合された第１反応ガス下で行ってもよい。前記範囲の流量比を満たす場合、向上した蒸着速度で優れたステップカバレッジを実現することができ、このような効果を実現する点から、好ましくは２５０：１〜２０：１の流量比、より好ましくは２００：１〜５０：１の流量比を満たしてもよい。
【００６３】
また、本発明によると、上述の流量比で混合された反応ガスを装置内に注入することが好ましいが、窒素ガスと水素化ガスをそれぞれ、上述の流量比を満たす流量で同時に装置内に注入することも、本発明の一態様である。
【００６４】
上述の本発明による第１プラズマを励起させるステップにより誘導される効果は、窒素ガスと水素化ガスが混合された第１反応ガス下で行う場合に、単一反応ガス下での効果よりシナジーを示す。特に、前記水素化ガスのみを反応ガスとして採用する場合、プラズマによって誘発される過量の水素原子などによる不純物が形成されるため好ましくない。
【００６５】
本発明の一実施形態による第１プラズマを励起させるステップは、５０〜４００℃の範囲の成膜温度で行ってもよい。前記成膜温度は、本発明の基板温度と同一の意味で解釈されることができ、シリコン窒化薄膜の物性を調節するために、成膜温度、圧力、およびプラズマを発生するために印加される電源のパワーなどを適宜調節してもよいことはいうまでもない。
【００６６】
一具体例として、前記ステップは、上述の範囲の成膜温度で５００Ｗ以下のパワーで第１プラズマを励起させるステップであってもよい。
【００６７】
一具体例として、前記ステップは、５０〜２００℃の範囲の成膜温度で、１５０Ｗ〜５００Ｗの範囲のパワーで第１プラズマを励起させるステップであってもよい。
【００６８】
一具体例として、前記ステップは、２００℃超の成膜温度で、５０Ｗ〜１５０Ｗ未満のパワーで第１プラズマを励起させるステップであってもよい。
【００６９】
本発明の一実施形態による第１プラズマを励起させるステップにおいて、前記第１プラズマは１〜１２０秒間照射してもよく、不純物を最小化するという点から、好ましくは１〜９０秒、より好ましくは３〜６０秒間照射してもよい。
【００７０】
また、本発明の一実施形態による前記第１プラズマを励起させるステップの後に、パージステップをさらに含んでもよい。
【００７１】
前記パージステップでは、前記第１反応ガスを用いてもよく、窒素ガス、アルゴンガス、ヘリウムガス、ネオンガスなどから選択される１つ以上のパージガスを用いてもよい。
【００７２】
一具体例として、前記パージステップでは、前記パージガスを１〜１０，０００ｓｃｃｍ（square  cubic  centimeters）範囲の流量で１〜１，０００秒間注入することで、装置内に残留し得る未反応の有機シリコン前駆体および任意の不純物などを除去する。
【００７３】
本発明の一実施形態によるプラズマ強化原子層蒸着によるシリコン窒化薄膜の製造方法において、前記第２プラズマを励起させるステップは、前記第２反応ガス下でプラズマを発生させることで、前記第１プラズマを励起させるステップで形成されたシリコン‐窒素結合の原子層中の不純物を除去する役割と、後続の有機シリコン前駆体が化学吸着された層との向上した吸着力を実現するための１つ以上の反応性サイトを形成する役割を果たす。この際、前記第２反応ガスは、窒素原子（Ｎ）を含み、且つ水素原子（Ｈ）は含まない反応ガスであり、好ましくは窒素ガスであってもよい。
【００７４】
本発明による２ステップからなるプラズマ励起ステップを行うことで、原子層中に残留している不純物結合を窒素で置換することにより、さらに高いシリコン‐窒素結合の吸収面積比（シリコン‐水素結合を基準とする）を満たすとともに、後続の有機シリコン前駆体との吸着力を著しく向上させることができる。特に、原子層中の酸素原子の含量（原子％）を最小化することができるため好ましい。
【００７５】
一具体例として、前記第２反応ガスは、１，０００〜１００，０００ｓｃｃｍ（square  cubic  centimeters）範囲の流量で注入し、好ましくは３，０００〜５０，０００ｓｃｃｍ、より好ましくは５，０００〜１０，０００ｓｃｃｍ範囲の流量で注入してもよい。
【００７６】
一具体例として、前記ステップは、５００Ｗ以下のパワーで第２プラズマを励起させるステップであり、好ましくは５０〜４００Ｗ、より好ましくは５０〜２００Ｗの範囲のパワーで第２プラズマを励起させるステップであってもよい。
【００７７】
本発明の一実施形態による第２プラズマを励起させるステップにおいて、前記第２プラズマは１〜２００秒間照射してもよく、不純物を最小化するという点から、好ましくは１０〜１２０秒、より好ましくは３０〜９０秒間照射してもよい。
【００７８】
また、本発明の一実施形態による前記第２プラズマを励起させるステップの後に、パージステップをさらに含んでもよい。
【００７９】
前記パージステップでは、前記第２反応ガスを用いてもよく、アルゴンガス、ヘリウムガス、ネオンガスなどから選択される１つ以上のパージガスを用いてもよい。
【００８０】
一具体例として、前記パージステップでは、前記第２反応ガスまたは前記パージガスを１〜１０，０００ｓｃｃｍ（square  cubic  centimeters）範囲の流量で１〜１，０００秒間注入することで、任意の不純物、特に水素原子を効果的に除去する。
【００８１】
本発明の一実施形態によるプラズマ強化原子層蒸着によるシリコン窒化薄膜の製造方法の単位サイクルは、上述のように、所定の組成を満たす反応ガスを用いて、２つのステップでプラズマを励起させることで、低い成膜温度にもかかわらず、高純度のシリコン窒化薄膜を提供することができる。また、本発明によるシリコン窒化薄膜は、強固に結合されたシリコン‐窒素結合を含むため、高い応力強度はいうまでもなく、物理的特性であるエッチング特性（例えば、ウェットエッチング率）およびステップカバレッジを著しく向上させることができる。
【００８２】
この際、前記エッチング特性は、通常の洗浄液または酸化エッチング液に対する耐性である。前記洗浄液または酸化エッチング液の非限定的な一例としては、過酸化水素（Ｈ2Ｏ2）、水酸化アンモニウム（ＮＨ4ＯＨ）、リン酸水溶液（aqueous  Ｈ3ＰＯ4  solution）、フッ化水素水溶液（aqueous  ＨＦ  solution）、および緩衝酸化エッチング液（buffered  oxide  etch  （ＢＯＥ）  solution）などが挙げられるが、これに限定されるものではない。ところが、本発明による前記シリコン窒化薄膜は、特にフッ化水素水溶液に対する耐性に優れており、本発明におけるエッチング耐性は、フッ素水素水溶液またはおよび緩衝酸化エッチング液（buffered  oxide  etch  （ＢＯＥ）  solution）に対する耐性を意味し得るが、これに限定されるものではない。
【００８３】
また、本発明の一実施形態によるプラズマ強化原子層蒸着によるシリコン窒化薄膜の製造方法は、前記有機シリコン前駆体、反応ガスなどの組成を変化させたり、上述の範囲内でそれらの供給時間を変更させたりするなどにより、本発明による製造方法を変更してもよいことはいうまでもない。
【００８４】
以下、本発明の一実施形態によるプラズマ強化原子層蒸着によるシリコン窒化薄膜の製造方法により製造されたシリコン窒化薄膜について説明する。
【００８５】
本発明の一実施形態によるシリコン窒化薄膜は、シリコン‐窒素結合を含む原子層が優れた結合力で蒸着されたものであって、酸素原子、水素原子、炭素原子などの不純物が最小化された高純度のシリコン窒化薄膜である。
【００８６】
特に、前記シリコン窒化薄膜は、シリコン窒化薄膜中に存在する全原子を基準として、酸素原子の含量が１０原子％以下であり、シリコン‐窒素／シリコン‐水素の面積比（Ｓｉ‐Ｎ／Ｓｉ‐Ｈ）が９０以上であってもよい。
【００８７】
一具体例として、前記シリコン窒化薄膜は、酸素原子の含量が好ましくは０．１〜１０原子％の範囲であり、シリコン‐窒素／シリコン‐水素の面積比（Ｓｉ‐Ｎ／Ｓｉ‐Ｈ）が好ましくは１００〜４００の範囲であってもよい。
【００８８】
一具体例として、前記シリコン窒化薄膜は、シリコン／窒素原子の組成の割合（Ｓｉ／Ｎ）が０．７０〜０．８９の範囲である高純度のシリコン窒化薄膜であってもよい。
【００８９】
一具体例として、前記シリコン窒化薄膜は、水素原子の含量が０．１〜３０原子％の範囲であってもよく、炭素原子の含量が０〜０．５原子％の範囲であってもよい。
【００９０】
本発明によると、所定の組成を満たす反応ガスを用いて、２ステップからなるプラズマ励起ステップを行うことで、ステップカバレッジが８０％以上である前記シリコン窒化薄膜を提供することができる。すなわち、本発明によるシリコン窒化薄膜は、工程中に有機シリコン前駆体の吸着障害または吸着妨害が起こらないことが分かる。
【００９１】
本発明の一実施形態によるシリコン窒化薄膜のステップカバレッジは、好ましく８０〜１２０％であってもよく、より好ましくは９０〜１００％であってもよいが、これに限定されるものではない。
【００９２】
また、本発明の一実施形態による前記シリコン窒化薄膜は、向上したエッチング特性を有する。
【００９３】
以下、本発明を下記実施例によってさらに具体的に説明する。しかし、これらの実施例は、本発明の理解のためのものにすぎず、如何なる意味でも、本発明の範囲がこれらによって制限されるものではない。
【００９４】
また、以下の全ての実施例は、商用化されたシャワーヘッド方式の２００ｍｍ枚葉式（single  wafer  type）ＡＬＤ装備を用いて、公知のプラズマ強化原子層蒸着法（ＰＥＡＬＤ）により行った。蒸着されたシリコン窒化薄膜は、エリプソメータ（Ellipsometer、M２０００D、Woollam）および透過型電子顕微鏡（Transmission  Electron  Microscope、ＴＥＭ）により厚さを測定し、赤外分光分析（Infrared  Spectroscopy、IFS６６V／S  &  Hyperion  ３０００、Bruker  Optiks）、オージェ電子分光分析（Auger  Electron  Spectroscopy；ＡＥＳ、Microlab  ３５０、Thermo  Electron）、および二次イオン質量分析（Secondary  Ion  Mass  Spectrometer、ＳＩＭＳ）を用いてその組成を分析した。
【００９５】
（実施例１）
プラズマ強化原子層蒸着法（ＰＥＡＬＤ）を用いる通常のプラズマ強化原子層蒸着（ＰＥＡＬＤ）装置で、シリコンウエハ基板（Ｓｉ  wafer）に窒素（Ｎ2）を５ｓｃｃｍの流量とし、９４℃に加熱されたビス（ジメチルアミノメチルシリル）トリメチルシリルアミンを１５秒間注入して基板上に吸着させることで、化学吸着された層を形成した後、窒素（Ｎ2）を６０００ｓｃｃｍの流量で３２秒間注入してパージした。前記基板に、窒素（Ｎ2）とアンモニア（ＮＨ3）が１２０：１の流量比（ｓｃｃｍ：ｓｃｃｍ）で混合されたガスを３０秒間注入しながら、７５Ｗパワーのプラズマを発生させて化学吸着された層と反応させた後、窒素（Ｎ2）を６０００ｓｃｃｍの流量で１０秒間注入してパージした。前記基板に、窒素（Ｎ2）を６０００ｓｃｃｍの流量で６０秒間注入しながら、７５Ｗパワーのプラズマを発生させて１つ以上の反応サイトを形成させた後、窒素（Ｎ2）を６０００ｓｃｃｍの流量で２０秒間注入してパージした。
【００９６】
以上の方法を単位サイクル（１  cycle）とし、２４０回繰り返して行うことで、シリコン窒化薄膜を製造した。以下、図１および表１に、具体的な蒸着条件を示した。
【００９７】
（実施例２〜９）
前記実施例１の方法と同様に行い、この際、下記表１に記載の具体的な蒸着条件に従って、単位サイクルを２４０回繰り返して行うことでシリコン窒化薄膜を製造した。
【００９８】
前記方法により製造されたシリコン窒化薄膜の物性を確認するために、エリプソメータおよび透過型電子顕微鏡により厚さを測定し、赤外分光分析によりＳｉ‐Ｎ結合およびＳｉ‐Ｈ結合の分子振動を観察して、その面積比を比較した。また、オージェ電子分光分析により、前記シリコン窒化薄膜中のシリコン原子と窒素原子の割合および元素組成を確認し、二次イオン質量分析により、前記シリコン窒化薄膜中の不純物（酸素、炭素、水素など）の含量を原子％で示した。また、フッ化水素に対するエッチング耐性は、低圧化学気相蒸着法（ＬＰＣＶＤ）により、７７０℃でビス（ジメチルアミノメチルシリル）トリメチルシリルアミンとアンモニアを用いて形成されたシリコン窒化薄膜のエッチング耐性（０．００９Å／ｓｅｃ）と比較した。
【００９９】
前記方法により確認されたシリコン窒化薄膜の物性は、下記表３、表４、図２、および図４〜図６に示した。
【０１００】
【表１】
2019523344.tif 000010
【０１０１】
（比較例１〜６）
プラズマ強化原子層蒸着法（ＰＥＡＬＤ）を用いる通常のプラズマ強化原子層蒸着（ＰＥＡＬＤ）装置で、シリコンウエハ基板（Ｓｉ  wafer）を用いて、下記表２の蒸着条件を単位サイクル（１  cycle）として２４０回繰り返して行うことで、シリコン窒化薄膜を製造した。
【０１０２】
前記方法により製造されたシリコン窒化薄膜の物性は前記実施例１の方法で確認し、その結果を下記表３、表４、図３〜図６に示した。
【０１０３】
【表２】
2019523344.tif 000011
【０１０４】
【表３】
2019523344.tif 000012
【０１０５】
表３に示したように、本発明による実施例は、優れた蒸着率はいうまでもなく、優れたエッチング耐性および優れた薄膜効率を示すことを確認した。また、これから製造される薄膜は、高いレベルのシリコン‐窒素結合を含むことを確認した。
【０１０６】
すなわち、本発明によると、２ステップからなるプラズマ励起ステップを行うことで、向上した膜質特性を有するシリコン窒化薄膜をより有利な生産性で提供することができる。
【０１０７】
【表４】
2019523344.tif 000013
【０１０８】
表４に示したように、本発明による実施例は、比較例に比べて、深さにかかわらず均一な厚さの薄膜を形成するため、均質な薄膜の特性を有することができることを確認した。
【０１０９】
【表５】
2019523344.tif 000014
【０１１０】
表５に示したように、本発明による実施例は、低い含量の酸素および炭素を含むシリコン窒化薄膜を形成することができることを確認した。また、実施例５および６は、相対的に低い基板温度によって多孔性の薄膜が形成されるため、高い水素および酸素の含量を有するが、目的とするシリコン窒化薄膜の組成比を満たすシリコン窒化薄膜を形成することができることを確認した。
【０１１１】
しかし、それらと同様に多孔性の薄膜が形成された比較例４および５は、後続のシリコン‐窒素結合が形成されにくいためシリコン／窒素の割合（Ｓｉ／Ｎ  Ratio）が非常に高く、工程後における大気露出による酸化が早いため、実施例５または６に比べて著しく高い酸素含量を有することを確認した。
【０１１２】
すなわち、本発明によると、低温工程条件にもかかわらず優れた品質のシリコン窒化薄膜を形成することができる。また、シリコン窒化薄膜中の不純物の含量を最小化するだけでなく、高純度でシリコン‐窒素結合を含むことで、優れたエッチング耐性を有する高品質のシリコン窒化薄膜を形成し、優れたステップカバレッジ特性を示す。したがって、その活用価値が高いと期待される。
【０１１３】
本発明の思想を逸脱することなく数多く且つ多様な修正が可能であるということを、通常の技術者であれば理解できるであろう。したがって、本発明の上記形態は例示的なものにすぎず、本発明の範囲を制限しようとする意図ではないということが明確に理解されるべきである。
【図１】
2019523344.tif 000019
【図２】
2019523344.tif 000020
【図３】
2019523344.tif 000021
【図４】
2019523344.tif 000022
【図５】
2019523344.tif 000023
【図６】
2019523344.tif 000024
【国際調査報告】
2019523344.tif 000025
2019523344.tif 000026
2019523344.tif 000027
2019523344.tif 000028
2019523344.tif 000029
2019523344.tif 000030
2019523344.tif 000031
2019523344.tif 000032